(57)【要約】【課題】表面拡散を抑制し、水流によって容易に分散する水解性を有するシート部材、吸収性物品、陰唇間パッドおよびシート部材の製造方法を提供すること。【解決手段】親水性繊維と、細径疎水性繊維と、前記細径疎水性繊維よりも繊維径が太い太径疎水性繊維と、を含有しており、全体の９０質量％以上は、繊維長が２０ｍｍ以下であるシート部材によって解決できる。【選択図】図１
2008073356.tif 000002
【特許請求の範囲】
【請求項１】
親水性繊維と、
細径疎水性繊維と、前記細径疎水性繊維よりも繊維径が太い太径疎水性繊維と、を含有しており、
全体の９０質量％以上は、繊維長が２０ｍｍ以下であるシート部材。
【請求項２】
前記親水性繊維と、前記細径疎水性繊維と、前記太径疎水性繊維との平均繊維長は、２０ｍｍ以下である請求項１に記載のシート部材。
【請求項３】
前記親水性繊維は、繊維長が２０ｍｍ以下の繊維を９０質量％以上含有している請求項１または２に記載のシート部材。
【請求項４】
前記細径疎水性繊維は、繊維長が２０ｍｍ以下の繊維を９０質量％以上含有している請求項１または２に記載のシート部材。
【請求項５】
前記太径疎水性繊維は、繊維長が２０ｍｍ以下の繊維を９０質量％以上含有している請求項１または２に記載のシート部材。
【請求項６】
前記細径疎水性繊維の平均繊維径は１０μｍ以下であり、前記太径疎水性繊維の平均繊維径は２０μｍ以上である請求項１から５のいずれかに記載のシート部材。
【請求項７】
前記親水性繊維の含有率は、３０〜６０質量％であり、前記細径疎水性繊維の含有率は、２０〜５０質量％であり、前記太径疎水性繊維の含有率は、１０〜３０質量％である請求項１から６のいずれかに記載のシート部材。
【請求項８】
前記太径疎水性繊維は、異型断面繊維である請求項１から７のいずれかに記載のシート部材。
【請求項９】
嵩密度は、０．１０ｇ／ｃｍ３以下である請求項１から８のいずれかに記載のシート部材。
【請求項１０】
目付は、３０〜６０ｇ／ｍ２である請求項１から９のいずれかに記載のシート部材。
【請求項１１】
乾燥強度と湿潤強度とは、それぞれ１．０Ｎ／２５ｍｍ以上である請求項１から１０のいずれかに記載のシート部材。
【請求項１２】
厚さは、０．６ｍｍ以下である請求項１から１１に記載のシート部材。
【請求項１３】
前記親水性繊維と、前記細径疎水性繊維と、前記太径疎水性繊維とから湿式抄紙法により繊維ウェブを形成させた後、前記繊維ウェブの両面または片面に高圧水ジェット流処理を施し、前記親水性繊維と、前記細径疎水性繊維と、前記太径疎水性繊維とを交絡させて得られる請求項１から１２のいずれかに記載のシート部材。
【請求項１４】
８００ｍｌの蒸留水中にサンプル片が１０ｃｍ×１０ｃｍの前記シート部材を投入し、振とう速度２４０ｒｐｍで３０分間振とうしたとき、前記シート部材の最大片の大きさが、５０ｃｍ２以下に分散される請求項１から１３のいずれかに記載のシート部材。
【請求項１５】
請求項１から１４のいずれかに記載のシート部材からなる身体側に面する表面シートと、
前記表面シートの厚さ方向における一方側に配設される裏面シートと、
前記表面シートと前記裏面シートとの間に配設される液保持性の吸収体と、を備える吸収性物品。
【請求項１６】
身体側に面する表面シートと、
前記表面シートの厚さ方向における一方側に配設される裏面シートと、
前記表面シートと前記裏面シートとの間に配設される液保持性の吸収体と、を備える陰唇間パッドであって、
前記表面シートは、繊維長が５ｍｍ以上の親水性繊維と、細径疎水性繊維と、前記細径疎水性繊維よりも繊維径が太い太径疎水性繊維と、を含有しており、
全体の９０質量％以上は、繊維長が２０ｍｍ以下である陰唇間パッド。
【請求項１７】
前記親水性繊維は、繊維長が５ｍｍ以上のパルプを含む請求項１６に記載の陰唇間パッド。
【請求項１８】
前記表面シートの乾燥強度と湿潤強度とは、それぞれ１．０Ｎ／２５ｍｍ以上である請求項１６または１７に記載の陰唇間パッド。
【請求項１９】
親水性繊維と、細径疎水性繊維と、前記細径疎水性繊維よりも繊維径が太い太径疎水性繊維とから湿式抄紙法により繊維ウェブを形成させる工程と、
前記繊維ウェブの両面または片面に高圧水ジェット流処理を施し、前記親水性繊維と、前記細径疎水性繊維と、前記太径疎水性繊維と、を交絡させる工程と、を含むシート部材の製造方法。
【請求項２０】
前記高圧水ジェット流処理を前記繊維ウェブの両面または片面に１〜６回行う請求項１９に記載のシート部材の製造方法。
【発明の詳細な説明】
【技術分野】
【０００１】
本発明は、水流によって容易に分解する吸収性物品、この吸収性物品の表面シートに使用するシート部材およびシート部材の製造方法等に関する。
【背景技術】
【０００２】
従来より、女性用生理用品としては、生理用ナプキン、タンポンが一般的に用いられている。ここで、生理用ナプキンについては、膣口付近への密着性の乏しさゆえに生じる隙間からの体液の漏れを防止すべく、多大な努力がなされている。また、タンポンにおいても、その物品の属性に起因して、着用時の異物感や不快感、膣内への装着困難性を生じることから、これらを除去するために多大な努力がなされている。
【０００３】
一方、生理用ナプキンやパンティライナーあるいは使い捨ての陰唇間パッドは、使用後にごみとして廃棄されているため、ごみの回収と処理に工数とコストがかかる。そこで、陰唇間パッドが、多量の水により早期に分解する水解性（水崩壊性）であれば、使用後の陰唇間パッドをそのままトイレ等に廃棄したときに、トイレ等の配水管を詰まらせることなく、浄化槽等において短時間のうちに分解でき、ゴミの回収と処理に工数とコストを抑えることができる。
【０００４】
水解性の陰唇間パッドを製造するには、陰唇間パッドを構成する各要素を水解性の素材で形成することが必要になる。陰唇間パッドの肌側表面に現れる表面シートは、体液を速やかに透過させることが必要であるが、さらに体液が与えられて湿潤状態となったときに身体から与えられる力でシート状態を維持できるだけの強度を保つことが必要となる。しかも、トイレ等多量の水が与えられたときに短時間で水解することも必要になる。
【０００５】
例えば、特許文献１には、繊維長４〜２０ｍｍの再生セルロース繊維４０〜８５重量％とパルプ繊維１５〜６０重量％とからなる水解性不織布を提案している。
【０００６】
このような特許文献１に記載の水解性不織布を陰唇間パッドとして使用すると、体液を吸収させた際、表面シート上で体液が拡散・保持され、拡散した体液が肌へ再付着し、肌汚れ等を引き起こす場合があった。
【０００７】
かかる水解性の陰唇間パッドとしては、例えば、特許文献２は、陰唇間パッドの表面シートを肌と接する第一の層と第二の層とからなる二層構造にし、第一の層の親水性繊維を４０質量％以下とし、第二の層の疎水性繊維の含有量を４０質量％以下とした吸収水性物品を提案している。
【特許文献１】特開平９−２２８２１４号公報
【特許文献２】特開２００４−３４４４４３号公報
【発明の開示】
【発明が解決しようとする課題】
【０００８】
しかしながら、引用文献２の吸水性物品は、坪量が低い場合、各層の厚みが薄くなることから親水度勾配の差が減少する。このため、第二の層で保持できる水分量も減少するため引き込み力が低下し、十分な機能を発現させることが困難となる場合があった。
【０００９】
また、第二の層側の親水度を高めているため、吸収した体液を吸収体へ移行させにくくなる。このため、表面シートが体液を保持する時間が長くなるため、吸水直後に座る等の圧力がかかると体液が逆戻りしやすい場合もあった。さらに、多層化するには、製造設備も複雑となり、生産性が悪くなる場合もあった。
【００１０】
本発明は、上述した課題を解決するためになされたものであり、水流によって容易に分散する水解性を有するシート部材、シート部材を表面シートに使用した吸収性物品、陰唇間パッドおよびシート部材の製造方法を提供することを目的とする。
【課題を解決するための手段】
【００１１】
本発明者らは、上記課題を解決するために鋭意検討を重ねた。その結果、親水度勾配を利用するのではなく、表面シートの親水性と嵩密度を制御することにより毛細管力を低減し、体液の表面拡散を抑えることを見出し、本発明を完成するに至った。より具体的には、本発明は以下のようなものを提供する。
【００１２】
（１）  親水性繊維と、細径疎水性繊維と、前記細径疎水性繊維よりも繊維径が太い太径疎水性繊維と、を含有しており、全体の９０質量％以上は、繊維長が２０ｍｍ以下であるシート部材。
【００１３】
（２）  前記親水性繊維と、前記細径疎水性繊維と、前記太径疎水性繊維との平均繊維長は、２０ｍｍ以下である（１）に記載のシート部材。
【００１４】
（３）  前記親水性繊維は、繊維長が２０ｍｍ以下の繊維を９０質量％以上含有している（１）または（２）に記載のシート部材。
【００１５】
（４）  前記細径疎水性繊維は、繊維長が２０ｍｍ以下の繊維を９０質量％以上含有している（１）または（２）に記載のシート部材。
【００１６】
（５）  前記太径疎水性繊維は、繊維長が２０ｍｍ以下の繊維を９０質量％以上含有している（１）または（２）に記載のシート部材。
【００１７】
（６）  前記細径疎水性繊維の平均繊維径は１０μｍ以下であり、前記太径疎水性繊維の平均繊維径は２０μｍ以上である（１）から（５）のいずれかに記載のシート部材。
【００１８】
（７）  前記親水性繊維の含有率は、３０〜６０質量％であり、前記細径疎水性繊維の含有率は、２０〜５０質量％であり、前記太径疎水性繊維の含有率は、１０〜３０質量％である（１）から（６）のいずれかに記載のシート部材。
【００１９】
（８）  前記太径疎水性繊維は、異型断面繊維である（１）または（７）に記載のシート部材。
【００２０】
（９）  嵩密度は、０．１０ｇ／ｃｍ３以下である（１）から（８）のいずれかに記載のシート部材。
【００２１】
（１０）  目付は、３０〜６０ｇ／ｍ２である（１）から（９）のいずれかに記載のシート部材。
【００２２】
（１１）  乾燥強度と湿潤強度とは、それぞれ１．０Ｎ／２５ｍｍ以上である（１）から（１０）のいずれかに記載のシート部材。
【００２３】
（１２）  厚さは、０．６ｍｍ以下である（１）から（１１）に記載のシート部材。
【００２４】
（１３）  前記親水性繊維と、前記細径疎水性繊維と、前記太径疎水性繊維とから湿式抄紙法により繊維ウェブを形成させた後、前記繊維ウェブの両面または片面に高圧水ジェット流処理を施し、前記親水性繊維と、前記細径疎水性繊維と、前記太径疎水性繊維とを交絡させて得られる（１）から（１２）のいずれかに記載のシート部材。
【００２５】
（１４）  ８００ｍｌの蒸留水中にサンプル片が１０ｃｍ×１０ｃｍの前記シート部材を投入し、振とう速度２４０ｒｐｍで３０分間振とうしたとき、前記シート部材の最大片の大きさが、５０ｃｍ２以下に分散される（１）から（１３）のいずれかに記載のシート部材。
【００２６】
（１５）  （１）から（１４）のいずれかに記載のシート部材からなる、身体側に面する表面シートと、前記表面シートの厚さ方向における一方側に配設される裏面シートと、前記表面シートと前記裏面シートとの間に配設される液保持性の吸収体と、を備える吸収性物品。
【００２７】
（１６）  身体側に面する表面シートと、前記表面シートの厚さ方向における一方側に配設される裏面シートと、前記表面シートと前記裏面シートとの間に配設される液保持性の吸収体と、を備える陰唇間パッドであって、前記表面シートは、繊維長が５ｍｍ以上の親水性繊維と、細径疎水性繊維と、前記細径疎水性繊維よりも繊維径が太い太径疎水性繊維と、を含有しており、全体の９０質量％以上は、繊維長が２０ｍｍ以下である陰唇間パッド。
【００２８】
（１７）  前記親水性繊維は、繊維長が５ｍｍ以上のパルプを含む（１６）に記載の陰唇間パッド。
【００２９】
（１８）  前記表面シートの乾燥強度と湿潤強度とは、それぞれ１．０Ｎ／２５ｍｍ以上である（１６）または（１７）に記載の陰唇間パッド。
【００３０】
（１９）  親水性繊維と、細径疎水性繊維と、前記細径疎水性繊維よりも繊維径が太い太径疎水性繊維とから湿式抄紙法により繊維ウェブを形成させる工程と、前記繊維ウェブの両面または片面に高圧水ジェット流処理を施し、前記親水性繊維と、前記細径疎水性繊維と、前記太径疎水性繊維と、を交絡させる工程と、を含むシート部材の製造方法。
【００３１】
（２０）  前記高圧水ジェット流処理を前記繊維ウェブの両面または片面に１〜６回行う（１９）に記載のシート部材の製造方法。
【発明の効果】
【００３２】
本発明のシート部材および吸収性物品によれば、水流によって容易に分散させることができるようになった。
【発明を実施するための最良の形態】
【００３３】
本発明の吸収性物品は、身体側に面する表面シートと、表面シートの厚さ方向における一方側に配設される裏面シートと、表面シートと裏面シートとの間に配設される液保持性の吸収体と、を備える陰唇間パッドであって、表面シートは、親水性繊維と、細径疎水性繊維と、細径疎水性繊維よりも繊維径が太い太径疎水性繊維を含有し、表面シートに含有している繊維の９０質量％以上は、繊維長が２０ｍｍ以下であることを特徴とする。
【００３４】
以下、本発明の吸収性物品、シート部材およびシート部材の製造方法の実施形態について詳細に説明するが、本発明は、以下の実施形態に何ら限定されるものではなく、本発明の目的の範囲内において、適宜変更を加えて実施することができる。なお、説明が重複する箇所については、適宜説明を省略するが、発明の趣旨を限定するものではない。なお、説明の便宜上、吸収性物品が陰唇間パッドの場合について説明するが、発明の趣旨を限定するものではなく、例えば使い捨ておむつや生理用ナプキン等の吸収性物品についても同様に使用することができる。
【００３５】
［陰唇間パッドの全体構成］
本発明の陰唇間パッド１の斜視図を図１に示す。この陰唇間パッド１は、長手方向中心軸を折り目線として二つ折りされ、中心軸付近の少なくとも一部が陰唇内の前庭床に接するように陰唇間の小陰唇に少なくとも一部挟まれて着用される。
【００３６】
陰唇間パッド１の形状としては、楕円型、瓢箪型、雫型等の女性の陰唇に適合する形状が挙げられる。陰唇間パッド１の外形の延べ寸法は、中心軸方向の幅として４０〜１８０ｍｍが好ましく、より好ましくは８０〜１２０ｍｍである。また、中心軸に対して垂直方向の幅としては２０〜１００ｍｍが好ましく、より好ましくは５０〜８０ｍｍである。なお、この中心軸に対して垂直方向の幅は、二つ折りがなされる前の平面状の陰唇間パッド１における寸法である。二つ折りにされた状態で陰唇間に着用される際には、着用形態における鉛直方向への延べ寸法は、上記の幅の略１／２の寸法となる。なお、陰唇間パッド１は、上述した通り、平面状のパッドを二つ折りにして陰唇に挟むタイプであるが、その他にも棒状あるいは筒状の形態を採り得る。平面状のパッドを二つ折りにして着用するタイプ以外のパッドにおいては、中心軸に対して垂直方向の幅は、上記の幅の略１／２となる。
【００３７】
女性の陰裂（前方陰唇交連部〜後方陰唇交連部）の平均長さは約８０ｍｍ、陰核から膣口までの平均長さは約４０ｍｍ、膣口から肛門までの平均長さは約４５ｍｍ（出願人調べ）である。陰唇間パッド１の前方側縁は、経血モレを防止するために、少なくとも陰核まで覆うことが好ましく、後方側縁は、臀部の肉の動きでパッドが脱落することを防止するために、肛門まで達しないことが好ましい。これらの条件を満たす範囲として、陰唇間パッド１の外形の延べ寸法は、上記の範囲であることが望ましい。
【００３８】
図２は、図１のＸ１−Ｘ２の断面図である。図２に示すように、本発明の陰唇間パッド１は、吸収体３と、その両側に配置される液透過性の表面シート２と裏面シート４とを備えている。なお、吸収体３の一部に、周辺領域よりも曲げ剛性の低い低曲げ剛性部を備えるようにしてもよい。
【００３９】
本発明の吸収性物品は水分散性素材、生分解性素材または水溶性素材で構成されていることが好ましい。このような吸収性物品は、使用後にトイレに流して廃棄することができるため、吸収性物品の廃棄が簡便かつ清潔に行うことができ、トイレ内のごみの低減をはかることもできる。
【００４０】
「水分散性」とは、水解性と同じ意味を指し、使用時の限定された量の水分や経血では製品に影響はないが、多量の水や水流中では、少なくとも一般のトイレの排水管を詰まらせることがない程度に、繊維同士が分散する性質のことをいう。
【００４１】
「生分解性」とは、放線菌をはじめとする細菌、その他の微生物の存在下、自然界のプロセスによって、製品を構成する物質が二酸化炭素またはメタン等のガス、水およびバイオマスに分解されることをいう。また、その生分解能（生分解速度、生分解度等）が、落ち葉等の自然に生じる材料、または、一般的に生分解性として認識される合成ポリマーに準じることをいう。
【００４２】
また、「水溶性」とは、使用時の限定された水分や経血では製品に影響はないが、多量の水や水流中では、溶解する性質のことをいう。
【００４３】
［表面シート２（シート部材）］
＜第一実施形態＞
図３は、表面シート２の第一実施形態の概略図である。表面シート２は、親水性繊維２１と疎水性繊維２２を含有している。疎水性繊維２２は、少なくとも細径疎水性繊維２２１と、細径疎水性繊維２２１よりも繊維系が太い太径疎水性繊維２２２とを交絡した状態で含有しており、これら三種類の繊維は、詳細は後述するが高圧水ジェット流処理にて交絡させることによって得られる。なお、図３では、説明の便宜上、親水性繊維２１と細径疎水性繊維２２１および太径疎水性繊維２２２の三種類の繊維を交絡させた様子を示しているが、親水性繊維２１と細径疎水性繊維２２１および太径疎水性繊維２２２の三種類を少なくとも含有していればよく、他の繊維等を含有させるようにしてもよい。
【００４４】
親水性繊維２１を表面シート２に含有させることにより、表面シート２の強度を向上させることができる。また、体液を表面シート２内に引き込み、表面シート２の表面に体液が流れ出る（表面拡散）ことを防止することができる。
【００４５】
なお、本発明のシート部材を陰唇間パッド１の表面シート２として使用する場合、親水性繊維２１の繊維長が５ｍｍ以上であることが好ましい。親水性繊維２１の繊維長を５ｍｍ以上とすることにより、表面シート２の親水性繊維２１が抜けて脱落することを防止することができる。
【００４６】
細径疎水性繊維２２１を表面シート２に含有させることにより、表面シート２の親水性能を低下させ、表面シートの吸収限界量を低下させる。このため、表面シート２の下層の吸収体３へ体液を移行しやすくする。また、繊維径が細いため、高圧水ジェット流処理での交絡を容易に行うことができ、本発明の陰唇間パッド１の使用時の耐久性および毛羽立ちを防止することができる。さらに、繊維径が細いため、触感が柔らかく、肌に対する摩擦や刺激を低減することができる。
【００４７】
太径疎水性繊維２２２を表面シート２に含有させることにより、表面シート２の親水性能を低下させ、表面シートの吸収限界量を低下させる。このため、表面シート２の下層の吸収体３へ体液を移行しやすくする。また、表面シート２を嵩高にするとともに嵩密度を下げることにより、多孔質な状態となり、体液が染みこみやすくなる。また、表面シート１の毛細管力も低減させ、体液が表面シート２に表面拡散することを防止することができる。さらに、嵩高になるため、表面シート２全体に柔軟性を与え、極めて柔らかい陰唇間パッド１を提供することができる。なお、太径疎水性繊維２２２は、必要に応じて捲縮繊維を使用してもよい。
【００４８】
表面シート２に含有される繊維の繊維径は、使用目的等に応じて適宜変更することができるが、細径疎水性繊維２２１の平均繊維径は１０μｍ以下であり、太径疎水性繊維２２２の平均繊維径は２０μｍ以上の繊維であることが好ましい。このような繊維径の異なる二種類の疎水性繊維２２を使用することにより、表面シート２の強度を向上させることができる。また、親水性繊維２１と繊維径の異なる疎水性繊維２２と繊維交絡することにより、毛羽立ちを抑制することができる。なお、詳細は後述するが、太径疎水性繊維２２２が異型断面繊維である場合、平均繊維径は、見かけの平均繊維径となる。
【００４９】
表面シート２全体に含有されている親水性繊維２１の含有率は、３０〜６０質量％、細径疎水性繊維２２１は、２０〜５０質量％および太径疎水性繊維２２２は、１０〜３０質量％含有されていることが好ましい。このような含有率にすることにより、体液の表面拡散を抑え、水流によって容易に水解させることができるようになる。
【００５０】
親水性繊維２１の含有率が３０質量％未満であると、疎水性繊維２２の含有率が多くなり過ぎ、容易に水解し難くなる。また、体液が表面シート２に拡散することを防止し難くなる。一方、親水性繊維２１の含有率が６０質量％を超えると、表面シート２の強度が低下する。
【００５１】
細径疎水性繊維２２１の含有率が２０質量％未満であると、表面シート２の耐久性が落ち、毛羽立ちを抑制することが困難となる。一方、細径疎水性繊維２２１の含有率が５０質量％を超えると、細径疎水性繊維２２１の含有率が多くなり過ぎ、容易に水解し難くなる。
【００５２】
太径疎水性繊維２２２の含有率が１０質量％未満であると、表面シート２の体液吸収能力が増加し吸収体３へ体液を移行し難くなる。一方、太径疎水性繊維２２２の含有率が３０質量％を超えると、太径疎水性繊維２２２の含有率が多くなり過ぎ、容易に水解し難くなる。
【００５３】
太径疎水性繊維２２２は、細径疎水性繊維２２１よりも見かけの繊維径は太いが、高圧水ジェット流処理で交絡させるためヤング率が低いことが好ましい。したがって、太径疎水性繊維２２２は、異型断面繊維であることが好ましい。異型断面繊維であることにより、真円断面繊維より繊維間に空隙ができやすく、トイレ等に陰唇間パッド１を廃棄した際に水が繊維間に入りやすくなり、水解性を向上させることができる。本発明で使用する異型断面繊維の形状は、使用目的等に応じて適宜変更することができるが、例えば、星型、Ｔ字型、Ｗ字型、菱形等公知の種々の異型断面繊維を使用することができる。なお、これらの異型断面繊維のうち、一種類の異型断面繊維を使用してもよく、複数の異型断面繊維を使用してもよい。
【００５４】
ここで、親水性繊維とは、表面に親水基を持つ繊維を意味する。ここでの親水基とは、水との相互作用の強い有極性の原子団を意味し、例えば、（−ＳＯ３Ｈ）、（−ＳＯ３Ｍ（Ｍはアルカリ金属または−ＮＨ４））、（−ＯＳＯ３Ｈ）、（−ＯＳＯ３Ｍ）、（−ＣＯＯＭ）等、または（−ＣＯＯＨ）、（−ＮＨ２）、（−ＣＮ）、（−ＯＨ）、（ＮＨＣＯＮＨ２）等である。
【００５５】
本発明で使用する親水性繊維２１は、親水性のものであれば特に限定されないが、例えば木材パルプ、麻、綿等の非木材パルプ、再生セルロース、アセテート繊維、ＰＶＡ（ポリビニルアルコール）繊維、ＣＭＣ（カルボキシメチルセルロース）繊維等親水性の高い合成繊維等公知の種々の親水性繊維を使用することができる。なお、これらは単独で使用してもよいが、複数組み合わせて使用してもよい。
【００５６】
本発明で使用する疎水性繊維２２は、親水基を持たない繊維、あるいは親水基を持っているが親水性が弱い繊維を使用することが好ましく、例えば、ポリオレフィン系繊維、ポリプロピレン、ポリエチレン、ポリスチレン、ポリエステル系繊維、ポリエチレンテレフタレート、ポリブチレンテレフタレート、ポリトリメチレンテレフタレートおよびこれらのコポリマー、ナイロン６、ナイロン６，６等のポリアミド系繊維、ポリアクリロニトニル系繊維、アクリル繊維等公知の種々の疎水性繊維を使用することができる。なお、これらは単独で使用してもよく、複数組み合わせて使用してもよい。
【００５７】
具体的に表面シート２に使用する材料としては、繊維長が１〜２０ｍｍの範囲から構成される湿式スパンレース不織布を使用することもできる。例えば、繊度が１．１ｄｔｅｘで繊維長が７ｍｍのレーヨンと、繊度が０．４ｄｔｅｘで繊維長が１０ｍｍのＰＥＴ、繊度が２．２ｄｔｅｘで繊維長が１０ｍｍの捲縮ＰＥＴから構成され、目付を３５ｇ／ｍ２に調整した湿式スパンレース不織布が挙げられる。
【００５８】
第一実施形態の表面シート２全体に含有されている繊維（親水性繊維２１および細径疎水性繊維２２１と太径疎水性繊維２２２を含む疎水性繊維２２）全体の９０質量％以上は、繊維長が２０ｍｍ以下であることが好ましい。繊維の９０質量％以上を繊維長２０ｍｍ以下とすることにより、トイレ等で陰唇間パッド１を廃棄しても水流によって容易に各繊維を分散させることができる。なお、表面シート２全体に含有する繊維長２０ｍｍ以下の繊維含有量が９０質量％未満であると、抄紙時に地合いが悪くなったり、トイレ等の浄化槽内で水解性が悪化し、水解させても浄化槽内の水流により散気管に絡みつき曝気阻害や散気管を破損させてしまう恐れがある。
【００５９】
また、親水性繊維２１および疎水性繊維２２（細径疎水性繊維２２１および太径疎水性繊維２２２）の平均繊維長が２０ｍｍ以下となるように表面シート２全体に繊維を含有させてもよい。平均繊維長が２０ｍｍを超えると、抄紙時に地合いが悪くなったり、トイレ等の浄化槽内で水解性が悪化し、水解させても浄化槽内の水流により散気管に絡みつき曝気阻害や散気管を破損させてしまう恐れがある。なお、親水性繊維２１および疎水性繊維２２の各平均繊維長が２０ｍｍ以下となるように表面シート２全体に繊維を含有させてもよい。
【００６０】
さらに、親水性繊維２１、細径疎水性繊維２２１および太径疎水性繊維２２２は、各繊維長が２０ｍｍ以下の繊維を９０質量％以上含有させるようにしてもよい。繊維長が２０ｍｍ以下の繊維含有量が９０質量％未満であると、抄紙時に地合いが悪くなったり、トイレ等の浄化槽内で水解性が悪化し、水解させても浄化槽内の水流により散気管に絡みつき曝気阻害や散気管を破損させてしまう恐れがある。
【００６１】
表面シート２の嵩密度が０．１０ｇ／ｃｍ３以下となるように、親水性繊維２１、細径疎水性繊維２２１および太径疎水性繊維２２２を含有させることが好ましい。表面シート２の嵩密度をこのような範囲にすることにより、体液が表面拡散することを防止することができる。表面シート２の嵩密度が０．１０ｇ／ｃｍ３を超えると、毛細管力を抑え、体液が表面拡散することを防止することが困難となる。また、触感が柔らかい陰唇間パッド１を提供することが困難となる。
【００６２】
表面シート２の目付は、陰唇間パッド１の使用目的等に応じて適宜変更することができるが、３０〜６０ｇ／ｍ２であることが好ましい。表面シート２の目付をこのような範囲にすることにより、体液を下層の吸収体３へ効率よく移行することができる。表面シート２の目付が３０ｇ／ｍ２未満であると、表面シート２としての必要な強度を保持させることができなくなる。一方、表面シート２の目付が６０ｇ／ｍ２を超えると、表面シート２の厚みが増し、体液が下層の吸収体３へ移行し難くなる。
【００６３】
第一実施形態の表面シート２の乾燥強度および湿潤強度は、それぞれＭＤ方向およびＣＤ方向に対して１．０Ｎ／２５ｍｍ以上であることが好ましく、２．０Ｎ／２５ｍｍ以上であることがより好ましい。乾燥強度をこのような範囲にすることにより、表面シート２としての必要な強度を保持させることができる。また、湿潤強度が１．０Ｎ／２５ｍｍ以上であることにより、表面シート２が湿潤状態であっても表面シート２としての必要な強度を保持させることができる。
【００６４】
本発明の表面シート２の乾燥伸度および湿潤伸度は、それぞれＭＤ方向およびＣＤ方向に対して５％以上であることが好ましい。乾燥伸度および湿潤伸度をこのような範囲にすることにより、柔軟性を有し、かつ、陰唇間パッド１としての必要な強度を保持させることができる。
【００６５】
本発明の表面シート２の浸透速度が、２５秒以下であることが好ましい。浸透速度をこのような範囲にすることにより、体液を効率よく吸収体３へ伝えることができる。浸透速度が２５秒を超えると、体液が大量に表面シート２に流れた場合、表面シート２上に体液が留まり、体液が漏れたり、装着者に不快感を与えたりする。また、表面シート２の４５度浸透性は、３０ｍｍ以下であることが好ましい。４５度浸透性が３０ｍｍを超えると、体液が装着者の肌と表面シート２の界面を伝い、装着者に不快感を与えたりする。
【００６６】
また、本発明の表面シート２の液拡散面積は、２０００ｍｍ２以下であることが好ましい。液拡散面積をこのような範囲にすることにより、表面拡散を抑え、体液の漏れ等を防止することができる。液拡散面積が２０００ｍｍ２を超えると、表面シート２の体液が拡散している箇所が増加し、装着者の広範囲の肌を汚す原因となる。さらに、表面シート２の表面含水率は１２０％未満であることが好ましい。表面含水率が１２０％以上であると、ベタツキやムレ等の不快感を与える。
【００６７】
陰唇間パッド１をトイレ等に廃棄すると、トイレ内で多量の水の水流により表面シート２に含有する親水性繊維２１が速やかに解れ始める。親水性繊維２１が解れ始めることにより、親水性繊維２１と交絡している太径疎水性繊維２２２が解れ、交絡が緩むことにより各繊維が速やかに分散する。
【００６８】
本発明の表面シート２の水解性は、陰唇間パッド１の使用目的や大きさ等に応じて適宜変更されるが、例えば表面シート２の大きさが、１０ｃｍ×１０ｃｍの正方形である場合、８００ｍｌの蒸留水中に表面シート２を投入し、振とう速度２４０ｒｐｍで３０分間振とうさせたとき、表面シート２の最大片の大きさが、５０ｃｍ２以下に分散していることが好ましく、表面シート２が原形を留めないレベルで分散していることがより好ましい。表面シート２の最大片の大きさが、５０ｃｍ２を超えて分散していると、トイレ等に流して廃棄する際、トイレ等の配管に表面シート２が詰まる場合がある。
【００６９】
表面シート２の厚さは、陰唇間パッド１の形状や大きさ等によって、適宜変更することができるが、０．６ｍｍ以下であることが好ましい。表面シート２の厚さを０．６ｍｍ以下とすることで、体液を下層の吸収体３へ効率よく移行させることができる。
【００７０】
＜第二実施形態＞
表面シート２の第二実施形態は、親水性繊維２１に繊維長が５ｍｍ以上のパルプを含む点以外は第一実施形態と同様である。
【００７１】
親水性繊維２１に繊維長が５ｍｍ以上のパルプを含ませることにより、体液を表面シート２内に引き込み、表面シート２の表面に体液が流れでる（表面拡散）ことを防止することができる。
【００７２】
第二実施形態の親水性繊維２１に使用するパルプは、繊維長が５ｍｍ以上のパルプを使用することが好ましい。繊維長が５ｍｍ以下のパルプを使用すると、繊維脱落が起こるとともに表面シート２が硬くなり、触感が柔らかい陰唇間パッド１を提供することが困難となる。
【００７３】
親水性繊維２１中の繊維長が５ｍｍ以上のパルプの含有量は、使用目的等に応じて適宜変更することができるが、３０質量％以上であることが好ましい。繊維長が５ｍｍ以上のパルプの含有量を３０質量％以上とすることにより、液を引き込みやすく、トイレで解れやすい陰唇間パッド１を提供することができるようになる。
【００７４】
第二実施形態の表面シート２全体に含有されている繊維（親水性繊維２１、細径疎水性繊維２２１、および太径疎水性繊維２２２）全体の９０質量％以上は、繊維長が２０ｍｍ以下であることが好ましい。繊維の９０質量％以上を繊維長２０ｍｍ以下とすることにより、トイレ等で陰唇間パッド１を廃棄しても水流によって容易に各繊維を分散させることができる。なお、表面シート２全体に含有する繊維長２０ｍｍ以下の繊維含有量が９０質量％以下であると、抄紙時に地合いが悪くなったり、トイレ等の浄化槽内で水解性が悪化し、水解させても浄化槽内の水流により散気管に絡みつき曝気阻害や散気管を破損させてしまう恐れがある。
【００７５】
また、親水性繊維２１、細径疎水性繊維２２１、および太径疎水性繊維２２２は、各繊維長が２０ｍｍ以下の繊維を９０質量％以上含有させるようにしてもよい。繊維長が２０ｍｍ以下の繊維含有量が９０質量％未満であると、抄紙時に地合いが悪くなったり、トイレ等の浄化槽内で水解性が悪化し、水解させても浄化槽内の水流により散気管に絡みつき曝気阻害や散気管を破損させてしまう恐れがある。
【００７６】
第二実施形態の表面シート２の乾燥強度および湿潤強度は、それぞれＭＤ方向およびＣＤ方向に対して１．０Ｎ／２５ｍｍ以上であることが好ましい。陰唇間パッド１は、通常陰唇間に挟んで使用するため、使い捨ておむつ等とは異なり摩擦等により磨り減ることがない。したがって、１．０Ｎ／２５ｍｍ以上の乾燥強度および湿潤強度を有していればよい。
【００７７】
［吸収体３］
吸収体３は、経血や汗等の液体を吸収し、保持することができる素材が用いられる。また、使用時に身体に剛性により刺激、違和感を与えない素材が使用される。陰唇間パッド１に備えられる吸収体３の材料としては、例えば、パルプ、化学パルプ、レーヨン、アセテート、天然コットン、高分子吸収体、繊維状高分子吸収体、合成繊維、発泡体等を挙げることができ、これらの材料は、単独または１種以上を混合して使用することができる。吸収体３は、経血等を吸収して保持することができるものであれば特に限定されるものではないが、嵩高であり、型崩れし難く、身体に対して化学的刺激が少ないものであることが好ましい。特に、着用者へ異物感を与えない圧縮性を有するためには、嵩高の素材であることが望ましい。具体的には、例えば、物理的にエンボス加工されたレーヨンやアセテート、架橋剤により架橋させ捲縮された化学パルプ、またはポリエチレン（ＰＥ）、ポリプロピレン（ＰＰ）、ポリエチレンテレフタレート（ＰＥＴ）等の樹脂が有する熱収縮率を利用した芯鞘タイプや芯鞘の偏芯タイプ、サイドバイサイドタイプ等の複合合成繊維等を主体的に用いることができる。また、これらの複合合成繊維は、紡糸の時点で延伸させて分子配向を高めたものであっても、また、断面形状がＹ型やＣ型等の異型のものが混合されていてもよい。さらに、吸収体３の材料となる繊維は、繊維間の滑り性を高める目的で、繊維に油剤が塗布され、もしくは含有されていてもよい。また、陰唇間パッドを水洗可能とするために、水崩壊性素材や生分解性素材であっても構わない。なお、湿式スパンレース不織布を用いる場合、例えば、繊度が３．３ｄｔｅｘで繊維長が７ｍｍのレーヨンと、繊度が２．２ｄｔｅｘで繊維長が１０ｍｍの捲縮ＰＥＴと、叩解パルプと、静電気防止剤から構成される湿式スパンレース不織布を用いることができる。その不織布をガーネットミル等の解繊機で繊維をほぐす加工を施して使用する。
【００７８】
陰唇間パッド１に備えられる吸収体３は、これらの繊維を開繊し、積層させることにより得ることができる。吸収体３は、これらの繊維を単層に積層したタイプであっても、経血を貯蔵するために上層よりも下層側に親水度の高い繊維を備える多層タイプであってもよい。吸収体３は、例えば、エアレイド法、スパンレース法、抄紙法、メルトブローン法等によって繊維をシート化し、その後、ニードリング加工を行うことにより繊維を絡ませて得ることができる。あるいは、ドット状、格子状、波状等のロール間に、シート化された繊維を通過させてエンボス加工を施すことによっても得ることができる。また、吸収体３は、楕円形、瓢箪型、雫型、ハート型等の周縁形状に切断されるが、陰唇に適合する形状であれば特に限定されない。さらに、吸収体３に柔軟性と水解性を持たせるために、スリット加工を施すようにしてもよい。
【００７９】
［裏面シート４］
裏面シート４の材料としては、例えば、厚さ１５〜６０μｍのポリエチレン、ポリプロピレン、ポリエチレンテレフタレート、ポリビニルアルコール、ポリ乳酸、ポリブチルサクシネート等のシートまたは不織布、紙およびこれら樹脂のラミネートシートを挙げることができる。また、無機フィラーを充填させて延伸処理を施すことにより得られる通気性フィルムであってもよい。具体的には、低密度ポリエチレン樹脂を主体として目付１５〜３０ｇ／ｍ２の範囲で調整したフィルム、さらには１０〜３０％の開孔面積率で孔径０．１〜０．６ｍｍの範囲で調整した通気性フィルムが挙げられる。不織布の例としては、スパンボンド不織布や、ポイントボンド不織布、スルーエア不織布等が挙げられ、これらに撥水処理が施されていてもよい。なかでも極細繊維で構成され、繊維間距離が非常に小さいメルトブローンを含むＳＭＳ（スパンボンド／メルトブローン／スパンボンド）不織布であることが好ましい。この場合、目付はスパンボンド層５〜１５ｇ／ｍ２、メルトブローン層１〜１０ｇ／ｍ２、スパンボンド層５〜１５ｇ／ｍ２の範囲で構成されることが好ましい。また、裏面シート４は、水洗が可能となるように、水崩壊性素材や生分解性素材からなるものであっても構わない。
【００８０】
また、例えば、親水性繊維０％以上５０％以下、疎水性繊維５０％以上１００％以下の比率で混合した繊維配合に、２０ｇ／ｍ２以上５０ｇ／ｍ２以下の範囲で調整した後、水流交絡により繊維同士を交絡させて、厚みを０．３ｍｍ以上１．０ｍｍ以下の範囲で調整して製造した繊維長が１〜２０ｍｍの範囲から構成される湿式スパンレース不織布が好ましく用いられる。湿式スパンレース不織布を用いる場合、例えば、繊度が１．１ｄｔｅｘで繊維長が７ｍｍのレーヨンと、繊度が０．４ｄｔｅｘで繊維長が１０ｍｍのＰＥＴ、繊度が２．２ｄｔｅｘで繊維長が１０ｍｍの捲縮ＰＥＴとから構成され、目付を３５ｇ／ｍ２に調整した湿式スパンレース不織布を使用する。
【００８１】
＜ミニシート片＞
図４に示したように、長手方向中心軸を折り軸として、裏面側同士が向かい合うように二つ折りされるタイプの陰唇間パッドの場合には、裏面側同士を跨ぐようにしてミニシート片（図示せず）が設けられていてもよい。この場合には、ミニシート片と裏面側との間に、指挿入用口が形成され、安定的にかつ適切な位置に陰唇間パッド１を着用することができる。ミニシート片は、表面シート２や裏面シート４と同様の構成により形成することができる。さらには、弾性力のある繊維の積層体、フィルム、空気のセルをもった発泡化した材料等を利用することができる。
【００８２】
ミニシート片に使用する材料としては、繊維長が１〜２０ｍｍの範囲から構成される湿式スパンレース不織布を使用することができる。例えば、繊度が１．１ｄｔｅｘで繊維長が７ｍｍのレーヨンと、叩解パルプと、視認性を向上させるための着色剤から構成され、目付を３０ｇ／ｍ２に調整した湿式スパンレース不織布が挙げられる。
【００８３】
［陰唇間パッド１の製造方法］
本実施形態の陰唇間パッド１は、表面シート２、吸収体３、裏面シート４を接合することにより得られる。接合方法としては、例えば、エンボス加工時に熱を加えて吸収体３と表面シート２、裏面シート４を熱融着させる方法、あるいは接着剤を介して接合する方法等を挙げることができ、これらの方法は単独もしくは組み合わされて使用される。
【００８４】
エンボス加工により接合させる場合には、エンボスパターンは特に限定されるものではなく、ドット状、格子状、波状等が適宜選択できる。これらのなかでは、陰唇内壁に過度の異物感を与えないことから、ドット状のエンボスパターンにより、面積率１０％で接合することが好ましい。
【００８５】
熱融着により接合させる場合には、構成素材の軟化点以上の温度で熱を加えればよく、熱エンボス加工、超音波加工等を挙げることができる。
【００８６】
接着剤を介して接合する場合には、ＳＥＢＳ、ＳＢＳ、ＳＩＳ等のゴム系接着剤、直鎖状低密度ポリエチレン等のオレフィン系を主体とした感圧型接着剤や感熱型接着剤、ポリビニルアルコール、カルボキシルメチルセルロース、ゼラチン等の水溶性高分子からなる、あるいは、ポリビニルアセテートやポリアクリル酸ナトリウム等の水膨潤性高分子からなる感水性接着剤を例として挙げることができる。これらの中では、体圧が陰唇間パッド１に加わったときに、万が一陰唇間パッド１の外面に接着剤が滲み出してしまった場合であっても、その時点ではタック性を有さないようにできることから、感熱型接着剤が好ましい。接着剤の具体的な例としては、ＳＥＢＳを５〜２５％、脂環族飽和炭化水素を４０〜６０％、芳香族変性テルペンを１〜１０％、添加剤を１５〜３５％で溶融混合したものが挙げられる。
【００８７】
接着剤の塗工パターンとしては、スパイラル塗工、コントロールシーム塗工、コーター塗工、カーテンコーター塗工、サミットガン塗工等挙げられる。また、接着剤の目付量は、好ましくは１〜３０ｇ／ｍ２の範囲、さらに好ましくは３〜１０ｇ／ｍ２の範囲である。接着剤が線状に塗工されているパターンであれば、その線径は３０〜３００μｍの範囲が好ましい。接着剤の目付量が１ｇ／ｍ２より小さい場合、もしくは線径が３０μｍより小さい場合には、表面シート４が繊維集合体で構成されていると、繊維間に接着剤が埋もれてしまうため十分な接合力が得られない。一方で、接着剤の目付量が３０ｇ／ｍ２より大きい場合、もしくは線径が３００μｍより大きい場合には、接着剤を施した部分の周縁部が剛くなってしまう。接着剤の塗工位置は、パッドの周縁の少なくとも一部または全部に塗工されていれば特に限定されるものではないが、液の吸収性を考慮すれば、吸収体の裏面側であり、周縁の少なくとも一部または全部に塗工されていることが好ましい。
【００８８】
［シート部材］
上述したような表面シート２を陰唇間パッド１以外にシート部材として使用することができる。このようなシート部材は、水解性に優れ、当接感触もよいことから、陰唇間パッド用以外に、例えば使い捨ておむつや生理用ナプキン等の吸収性物品、ワイプ材等に使用することができる。
【００８９】
［シート部材の製造方法］
本発明のシート部材は、上述した親水性繊維２１、細径疎水性繊維２２１および太径疎水性繊維２２２を湿式抄紙法により繊維ウェブを形成した後、繊維ウェブに高圧水ジェット流処理を行うことによって製造される。ここで繊維ウェブとは、繊維の方向がある程度揃った繊維塊のシート状のものである。なお、乾式抄紙法においても繊維ウェブを形成するようにしてもよい。この高圧水ジェット流処理においては、一般的に用いられている高圧水ジェット流処理装置が用いられる。
【００９０】
比較的強い圧力の噴流による高圧水ジェット流処理を繊維ウェブの片面または両面方向に行うと、噴流が当たった個所では、親水性繊維２１と細径疎水性繊維２２１と太径疎水性繊維２２２とが強力に交絡するとともに、噴流が当たらない個所では、三つの繊維が嵩高い状態のままに維持される。その結果、シート部材全体として、親水性繊維２１と細径疎水性繊維２２１と太径疎水性繊維２２２との一体性が高く、しかも、嵩高くて通気性や吸水性、保温性、柔らかさ等に優れたものが得られる。
【００９１】
高圧水ジェット流処理とは、高圧の水流を吹き付けて、吹き付けられた部分の親水性繊維２１と細径疎水性繊維２２１と太径疎水性繊維２２２とを交絡させて一体的に接合する。高圧水ジェット流処理の使用装置や処理条件等は、通常の不織布製造技術等を適用することができる。
【００９２】
高圧水ジェット流処理の詳細を述べると、繊維ウェブを連続的に移動させているコンベアベルトの上に載置し、高圧水ジェット流を載置した繊維ウェブの表面から裏面に通過するように噴射させる。この高圧水ジェット流処理においては、繊維ウェブの秤量、噴射ノズルの孔径、噴射ノズルの孔数、繊維ウェブを処理するときの仕事量（エネルギー）等を適宜変更させることによって、得られるシート部材の性質を変化させることができる。だたし、本発明において、下記に示した数１によって導き出される仕事量は、繊維ウェブ片面の処理一回あたり０．０５〜０．５ｋＷ／ｍ２となるように高圧水ジェット流処理を行うことが好ましい。仕事量が０．０５ｋＷ／ｍ２未満であると、シート部材の嵩高性が劣る。一方、仕事量が０．５ｋＷ／ｍ２を超えると、繊維が絡み過ぎて水解性が落ちたり、また繊維ウェブが壊れてしまう可能性がある。この高圧水ジェット流処理は繊維ウェブの片面または両面に行うこともできる。また、０．０５〜０．５ｋＷ／ｍ２の高圧水ジェット流処理を繊維ウェブの片面または両面に１〜６回を行うことにより、好ましい水解性および湿潤強度をもったシート部材を得ることができる。
【００９３】
仕事量（ｋＷ／ｍ２）＝｛１．６３×噴射圧力（ｋｇｆ／ｃｍ２）×噴射流量（ｍ３／ｍｉｎ）｝÷処理速度（ｍ／ｍｉｎ）  ・・・・・（数１）
【００９４】
また、仕事量が０．０５〜０．５ｋＷ／ｍ２の場合、例えばノズルが孔径９０〜１００ミクロンであり、ノズルは０．３〜２．０ｍｍ間隔でＣＤ方向へ並んでいる高圧水ジェット流処理を行うことができる。この場合、繊維の交絡が適度なものとなる。
【００９５】
また、繊維ウェブが形成された後、繊維ウェブを乾燥させずに高圧水ジェット流処理を行うようにしてもよい。また、繊維ウェブを一旦乾燥させた後高圧水ジェット流処理を行うようにしてもよい。
【００９６】
また、本発明のシート部材は高圧水ジェット流処理に限られず、ニードルやエアー等を利用して繊維を交絡させることによってシート部材を製造してもよい。
【実施例】
【００９７】
以下、本発明の実施例を説明するが、これら実施例は、本発明を好適に説明するための例示に過ぎず、なんら本発明を限定するものではない。
【００９８】
［表面シート２（シート部材）の作製］
本発明の表面シート２の水解性等を評価するために表面シート２を製造し、その特性を調べた。
【００９９】
親水性繊維２１は、繊度が１．１ｄｔｅｘで繊維長７ｍｍのレーヨン繊維（ダイワボウレーヨン（株）社製  コロナ）とＮＢＫＰ（ＣＳＦ６００ｃｃ）を用いた。
【０１００】
細径疎水性繊維２２１は、繊度が０．４４ｄｔｅｘで繊維長１０ｍｍのＰＥＴ繊維（（株）クラレ製  ＥＰ０４３）を用いた。
【０１０１】
太径疎水性繊維２２２は、繊度が２．２ｄｔｅｘで繊維長１０ｍｍのＰＥＴ繊維（（株）クラレ製  ＥＰＴＣ２０３（Ｔ型断面））を用いた。なお、この太径疎水性繊維２２２は、Ｔ字型の異型断面繊維であった。
【０１０２】
親水性繊維２１と細径疎水性繊維２２１と太径疎水性繊維２２２との含有率は、親水性繊維２１が５０質量％（レーヨン繊維が４０質量％、ＮＢＫＰが１０質量％）、細径疎水性繊維２２１が３０質量％および太径疎水性繊維２２２が２０質量％であった。
【０１０３】
熊谷理機工業（株）製の角型ヒートマシンを使用して、親水性繊維２１、細径疎水性繊維２２１および太径疎水性繊維２２２を日本フィルコン（株）製のワイヤー（ＬＬ−７０Ｅ（２重織））上に湿式抄紙し、シートを得た。この繊維ウェブの両面にエネルギーを０．３８ｋＷ／ｍ２に設定して、４回高圧水ジェット流処理を行ったことにより、各繊維を交絡させた。その後にロータリドライヤーを用いて１２０℃で３分間乾燥させたことにより、表面シート２（シート部材）を製造した。なお、ノズルは、孔径９５μｍであり、０．５ｍｍ間隔でＣＤ方向へ並んでいた。これを実施例１とする。
【０１０４】
［乾燥強度および乾燥伸度の測定］
実施例１をテンシロン試験機（株式会社エー・アンド・デイ社製）により、サンプル幅２５ｍｍ、長さ１５０ｍｍ、チャック間隔は１００ｍｍ、引張速度は１００ｍｍ／ｍｉｎで乾燥強度および乾燥伸度を測定した。測定はＭＤ方向およびＣＤ方向に対してそれぞれ行った。なお、乾燥強度は、引っ張り最大強度であり、乾燥伸度は、引っ張り最大強度における伸度である。
【０１０５】
［湿潤強度および湿潤伸度の測定］
実施例１にイオン交換水を含水率３００％（対基布重量）で含浸させ、密閉容器内で３時間静置後、テンシロン試験機（株式会社エー・アンド・デイ社製）により、サンプル幅２５ｍｍ、長さ１５０ｍｍ、チャック間隔は１００ｍｍ、引張速度は１００ｍｍ／ｍｉｎで乾燥強度および乾燥伸度を測定した。測定はＭＤ方向およびＣＤ方向に対してそれぞれ行った。なお、湿潤強度は、引っ張り最大強度であり、湿潤伸度は、引っ張り最大強度における伸度である。
【０１０６】
［浸透速度の測定］
実施例１上に滴下スピード７ｍｌ／ｍｉｎで１ｍｌの模擬経血を滴下し、滴下終了後に表面シート２上に液留りがなくなるまでの時間を測定した。
【０１０７】
［４５度浸透性の測定］
実施例１を傾斜角度が４５度の測定板に装着させ、実施例１の上方１０ｍｍより模擬経血をビュレットで一滴滴下し、１０秒後実施例１上に流れた距離を測定した。
【０１０８】
［液拡散面積の測定］
実施例１上に滴下スピード７ｍｌ／ｍｉｎで１ｍｌの模擬経血を滴下し、滴下してから６０秒後の縦横方向への拡散長を測定することにより液拡散面積を求めた。また、模擬経血を滴下させる前と滴下してから６０秒後の表面シート２の質量を測定し、数２により表面含水率を求めた。
【０１０９】
（Ｙ−Ｘ）／Ｘ×１００  ・・・・・（数２）
（Ｘは、模擬経血滴下前の表面シート２の質量、Ｙは、模擬経血を滴下してから６０秒後の表面シート２の質量）
【０１１０】
［シェイクフラスコ法による水解性の測定］
予め１０００ｍｌのフラスコ内に８００ｍｌの蒸留水を入れ、蒸留水中に１０ｃｍ×１０ｃｍの正方形の実施例１を投入し、振とう速度２４０ｒｐｍで３０分間シェーカー（ＩＷＡＫＩ社製  ＳＨＫＶ−２００）で振とうさせた。この結果、実施例１が原形を留めないレベルで分散している場合、および実施例１の最大片の大きさが、５０ｃｍ２以下に分散している場合は「○」、実施例１の最大片の大きさが、５０ｃｍ２以上である場合は「△」、実施例１が分散せず、原形を留めている場合は「×」とした。
【０１１１】
実施例１の他に、親水性繊維２１、細径疎水性繊維２２１、および太径疎水性繊維２２２の含有率を変化させた表面シート２を実施例２から実施例７まで製造し、実施例１と同様の試験、測定を行った。なお、実施例２から実施例７は、実施例１と同一の大きさ、形状とした。
【０１１２】
また、比較例として、表面シート２の比較例１から比較例９まで以下に示したように製造し、実施例１と同様の試験、測定を行った。なお、比較例１から比較例９は、実施例１と同一の大きさ、形状とした。
【０１１３】
［比較例１］
親水性繊維２１は、繊度が１．４ｄｔｅｘで繊維長３８ｍｍのレーヨン繊維（ダイワボウレーヨン（株）社製  コロナ）を８５質量％用い、疎水性繊維２２は、繊度が１．４ｄｔｅｘで繊維長３８ｍｍのＰＥＴ繊維（（株）クラレ製  ＥＰ１３３）のみを１５質量％用いて乾式スパンレースにて製造した以外は、実施例１と同様に製造した。
【０１１４】
［比較例２］
親水性繊維２１は、繊度が１．４ｄｔｅｘで繊維長３８ｍｍのレーヨン繊維（ダイワボウレーヨン（株）社製  コロナ）を５０質量％用い、疎水性繊維２２は、繊度が１．４ｄｔｅｘで繊維長３８ｍｍのＰＥＴ繊維（（株）クラレ製  ＥＰ１３３）のみを５０質量％用いて乾式スパンレースにて製造した以外は、実施例１と同様に製造した。
【０１１５】
［比較例３］
親水性繊維２１は、繊度が１．１ｄｔｅｘで繊維長７ｍｍのレーヨン繊維（ダイワボウレーヨン（株）社製  コロナ）を５０質量％およびパルプとしてＮＢＫＰ（ＣＳＦ６００ｃｃ）を１０質量％用い、疎水性繊維２２は、繊度が０．４ｄｔｅｘで繊維長１０ｍｍのＰＥＴ繊維（（株）クラレ製  ＥＰ０４３）のみを４０質量％用いた以外は、実施例１と同様に製造した。
【０１１６】
［比較例４］
親水性繊維２１は、繊度が１．１ｄｔｅｘで繊維長７ｍｍのレーヨン繊維（ダイワボウレーヨン（株）社製  コロナ）を５０質量％およびパルプとしてＮＢＫＰ（ＣＳＦ６００ｃｃ）を５０質量％用いて、疎水性繊維２２を含有させなかった以外は、実施例１と同様に製造した。
【０１１７】
［比較例５］
親水性繊維２１は、繊度が１．１ｄｔｅｘで繊維長７ｍｍのレーヨン繊維（ダイワボウレーヨン（株）社製  コロナ）を１００質量％用いて、疎水性繊維２２を含有させなかった以外は、実施例１と同様に製造した。
【０１１８】
［比較例６］
親水性繊維２１は、繊度が１．１ｄｔｅｘで繊維長７ｍｍのレーヨン繊維（ダイワボウレーヨン（株）社製  コロナ）を５０質量％およびパルプとしてＮＢＫＰ（ＣＳＦ６００ｃｃ）を１０質量％用い、疎水性繊維２２は、繊度が２．２ｄｔｅｘで繊維長１０ｍｍであるＴ字型断面繊維のＰＥＴ繊維（（株）クラレ製  ＥＰＴＣ２０３）を４０質量％用いた以外は、実施例１と同様に製造した。
【０１１９】
［比較例７］
親水性繊維２１は、繊度が１．１ｄｔｅｘで繊維長７ｍｍのレーヨン繊維（ダイワボウレーヨン（株）社製  コロナ）を１０質量％およびパルプとしてＮＢＫＰ（ＣＳＦ６００ｃｃ）を１０質量％用い、細径疎水性繊維２２１は、繊度が０．４ｄｔｅｘで繊維長１０ｍｍのＰＥＴ繊維（（株）クラレ製  ＥＰ０４３）を６０質量％用い、太径疎水性繊維２２２は、繊度が２．２ｄｔｅｘで繊維長１０ｍｍであるＴ字型断面繊維のＰＥＴ繊維（（株）クラレ製  ＥＰＴＣ２０３）を２０質量％用いた以外は、実施例１と同様に製造した。
【０１２０】
［比較例８］
親水性繊維２１は、繊度が１．１ｄｔｅｘで繊維長７ｍｍのレーヨン繊維（ダイワボウレーヨン（株）社製  コロナ）を４０質量％およびパルプとしてＮＢＫＰ（ＣＳＦ６００ｃｃ）を１０質量％用い、細径疎水性繊維２２１は、繊度が０．４ｄｔｅｘで繊維長１０ｍｍのＰＥＴ繊維（（株）クラレ製  ＥＰ０４３）を３０質量％用い、太径疎水性繊維２２２は、繊度が３．３ｄｔｅｘで繊維長１０ｍｍである異型断面繊維でないＰＥＴ繊維（（株）クラレ製  ＥＰ３０３）を２０質量％用いた以外は、実施例１と同様に製造した。
【０１２１】
［比較例９］
親水性繊維２１は、繊度が１．１ｄｔｅｘで繊維長７ｍｍのレーヨン繊維（ダイワボウレーヨン（株）社製  コロナ）を４０質量％およびパルプとしてＮＢＫＰ（ＣＳＦ６００ｃｃ）を１０質量％用い、細径疎水性繊維２２１は、繊度が０．４ｄｔｅｘで繊維長１０ｍｍのＰＥＴ繊維（（株）クラレ製  ＥＰ０４３）を３０質量％用い、太径疎水性繊維２２２は、繊度が５．６ｄｔｅｘで繊維長８ｍｍである異型断面繊維でないＰＶＡ繊維（（株）クラレ製  ＶＰＢ５０３）を２０質量％用いた以外は、実施例１と同様に製造した。以下、結果を表１に示す。
【０１２２】
【表１】
2008073356.tif 000003
【０１２３】
表１から、実施例１から実施例７の表面シートは、浸透速度、４５度浸透性および液拡散面積からわかるように、表面シート２上に模擬経血が留まりにくいことがわかる。これにより、体液の表面拡散が抑えられ、装着者の不快感を抑制できることがわかる。また、一定以上の乾燥強度、湿潤強度を有し、表面シート２としての必要な強度を保持していることがわかる。
【０１２４】
また、実施例１から実施例７は、水解性に優れ、トイレ等に廃棄してもトイレ等の配管詰まりを起こす原因とはならないことがわかる。これにより、本発明の陰唇間パッドおよびシート部材は、体液の表面拡散を抑え、かつ、水解性に優れていることがわかる。
【０１２５】
一方、比較例１から比較例９では、水解性を向上させると、乾燥強度および湿潤強度が低下し、乾燥強度および湿潤強度を向上させると水解性が悪くなることがわかる。これにより、比較例１から比較例９では、本発明とは異なり、水解性と強度を両立させることができないことがわかる。
【図面の簡単な説明】
【０１２６】
【図１】本発明の第一実施形態である陰唇間パッド１の斜視図である。
【図２】図１のＸ１−Ｘ２の断面図である。
【図３】表面シート（シート部材）の第一実施形態の概略図である。
【図４】陰唇間パッドを長手方向中心軸を折り軸として、裏面側同士が向かい合うように二つ折りにした様子を示した図である。
【符号の説明】
【０１２７】
１      陰唇間パッド
２      表面シート
２１    親水性繊維
２２    疎水性繊維
２２１  細径疎水性繊維
２２２  太径疎水性繊維
３      吸収体
４      裏面シート
【図１】
2008073356.tif 000004
【図２】
2008073356.tif 000005
【図３】
2008073356.tif 000006
【図４】
2008073356.tif 000007